FR 3088946 A1 20200529 FR 1871992 A 20181128 Description Titre de l'invention : Composition d'enduit à base de zéolites na- turelles [0001] La présente invention se rapporte à une composition d'enduit, et notamment une composition d'enduit de finition pour mur et plafond, ainsi qu'à un procédé de préparation d'un enduit. [0002] Un enduit de finition constitue, dans un habitat, la couche de surface directement au contact de l'environnement intérieur de l'habitat, et donc une couche susceptible d'influer sur les habitants de par sa proximité. En effet, de part sa composition intrinsèque, l'enduit peut, dans une certaine mesure, avoir des répercutions, tant négatives que positives, sur le bien-être, voire sur la santé et l'homéostasie des habitants. [0003] 11 est donc aujourd'hui connu de réaliser des enduits de finition dont les compositions sont saines et bénéfiques pour l'air ambiant, et incidemment pour la santé et l'homéostasie des personnes. [0004] A cc titre, l'invention vise à proposer une composition inédite d'enduit, et en par- ticulier une composition d'enduit de finition, intégrant des zéolites naturelles qui, parmi de multiples usages dans différents secteurs, peuvent être employés comme des compléments alimentaires aux vertus thérapeutiques reconnues. [0005] Un autre but de invention est de proposer une composition d'enduit naturelle, c'est-à-dire basée uniquement et intégralement sur des composants naturels, non synthétiques, autrement dit sur des matériaux bruts et non transformés. [0006] A cet effet, elle propose une composition d'enduit comprenant de l'eau et un mélange volumétrique contenant : [0007] - un volume Vc de charge minérale ; - un volume Vf de fibres naturelles végétales, où le ratio Vc/Vf est compris entre 1 et 10 ; - un volume Va de liant argileux, où le ratio (Vc+VO/Va est compris entre 1 et 3, et notamment entre 1,5 et 2,5 ; un volume Vz de zéolites naturelles, où le ratio Vc/Vz est compris entre 1 et 4, et notamment entre 1,5 et 2,5. [0008] Ainsi, une telle composition d'enduit comprend uniquement des composants naturels bruts (charge minérale, liant argileux, zéolites naturelles et fibres naturelles végétales) dont les zéolites naturelles aux vertus thérapeutiques et assainissantes reconnues. [0009] Les ratios volumétriques Vc/Va, Vc/Vz et Va/Vf ont été établis pour réaliser un enduit de finition stable, pouvant être appliqué de manière homogène et aisée, tout en 2 intégrant des zéolites naturelles pour ses propriétés particulières et singulières. [0010] L'eau est bien entendu introduite dans la composition d'enduit en proportion suffisante pour obtenir une composition pâteuse, prête à enduire, qui ensuite durcit par évaporation de l'eau une fois posée. [0011] Une fois durcie et séchée, la composition d'enduit selon l'invention permet de former une couche d'enduit aux propriétés uniques du fait de la présence des zéolites naturelles dans sa composition, telles que des propriétés de thermorégulation et de purification de l'air, des propriétés désodorisantes, des propriétés dépolluantes par adsorption ou piégeage des COV (Composés Organo-Volatils) et des propriétés de catalyseur ou d'échangeur cationique ; toutes ces propriétés étant ainsi mises en oeuvre au sein d'un espace de vie et donc perceptibles par ses occupants grâce à l'invention. [0012] Par ailleurs, cette composition d'enduit présente des propriétés d'isolation thermiques et phoniques adaptées pour les murs et plafonds. [0013] En outre, une telle couche d'enduit présente une très bonne hygrométrie, un haut niveau de perspiration (perméabilité à la vapeur d'eau), une absence d'impact négatif sur l'environnement de par ses composants naturels sélectionnés avec soin, un potentiel allergisant inexistant, et une richesse en ions négatifs. [0014] Selon une caractéristique, les zéolites naturelles sont choisies parmi les zéolites cli- noptilolites, les zéolites chahazites et leurs mélanges. [0015] Selon une autre caractéristique, les zéolites naturelles sont sous forme poudreuse ou broyée avec une granulométrie inférieure ou égale à 1 millimètre, ce qui est avantageux pour une homogénéisation des zéolites naturelles et pour une diffusion des effets procurés par les zéolites naturelles. [0016] Selon une variante, les zéolites naturelles sont choisies parmi des zéolites sous forme poudreuse ou broyée avec une granulométrie inférieure ou égale à 0,8 millimètre, des zéolites sous forme poudreuse ou broyée avec une granulométrie inférieure ou égale à 0,2 millimètre et leurs mélanges. [0017] Selon une autre caractéristique, le ratio Va/Vz est supérieur ou égal à 1. [0018] Selon une possibilité, le mélange volumétrique contient en outre un volume Vr d'aragonite sous forme poudreuse ou broyée, où le ratio Vz/Vr est compris entre 6 et 20, et notamment entre 8 et 15. [0019] L'aragonite est un minéral composé de carbonate de calcium aux propriétés éner- gétiques reconnues, notamment dans les soins énergétiques et dans les médecines douces et naturelles. Le ratio Vz/Vr est établi pour une bonne intégration de l'aragonite, sans nuire à sa stabilité et à son application. [0020] Selon une autre possibilité, le mélange volumétrique contient en outre un volume Vt de terre de diatomée, où le ratio Vz/Vt est compris entre 2 et 6, et notamment entre 3,5 et 4,5. 3 [0021] La terre de diatomée est une roche réduite en poudre et formée d'algues fossiles résultant de l'entassement des coques de diatomées dans les fonds marins. Cette terre de diatomée est connue entre autre comme un excellent filtrant et assainissant, ce qui accroit encore les vertus de l'enduit, en particulier en association avec les zéolites naturelles. La terre de diatomée présente également d'excellentes propriétés d'absorption d'eau (environ 150 % de son poids) qui sont avantageuses pour des enduits sur support humide ou dans des pièces humides. Le ratio Vz/Vt est établi pour une bonne intégration de la terre de diatomée dans la composition d'enduit, sans nuire à sa stabilité et à son application. [0022] Selon une réalisation, le liant argileux est choisi parmi les argiles appartenant à la famille de la kaolinite, comme par exemple le kaolin. [0023] Selon une autre réalisation, la charge minérale est choisie parmi les charges si- liceuses, les charges calcaires et leurs mélanges. [0024] Selon une variante, les charges siliceuses sont choisies parmi le sable siliceux fin, le sable siliceux broyé, le sable siliceux ponce, la farine de silice et leurs mélanges, et les charges calcaires sont choisies parmi la poudre de marbre, la calcite broyée, la craie broyée et leurs mélanges. [0025] Selon une autre variante, la charge minérale est une charge minérale de granu- lométrie inférieure ou égale à 5 millimètres, de préférence inférieure ou égale à 3 millimètres, et encore de préférence inférieure ou égale à 1 millimètre. [0026] Dans un mode de réalisation, les fibres naturelles végétales sont choisies parmi les fibres de lin, la paille de colza, la ouate de chanvre, les fibres de chanvre, les fibres ou particules de bois, les particules de liège, la ouate de cellulose, les fibres de sisal, les fibres de coco, les fibres de bananier, les fibres de ramie, les fibres de lavande, les fibres de raphia, les fibres de jute, la balle de riz, les fibres de bambou, et leurs mélanges. [0027] Dans un autre mode de réalisation, le mélange volumétrique contient en outre des additifs choisis parmi des pigments naturels, des huiles essentielles (pour leurs vertus thérapeutiques), des élixirs floraux (pour leurs vertus thérapeutiques) et leurs mélanges. [0028] Selon une possibilité, l'eau comprend au moins partiellement une eau dynamisée. [0029] L'eau dynamisée, parfois aussi appelée eau biodynamisée ou eau vitalisée, est une eau ayant fait l'objet d'une dynamisation au moyen notamment de l'application d'un vortex, d'un champ électromagnétique ou d'ondes de forme. Une eau dynamisée participera avantageusement au liant entre les composants naturels grâce à ses multiples vertus reconnues aujourd'hui, ici elle accentuera les échanges ioniques. [0030] L'invention concerne également un procédé de préparation d'un enduit comprenant une étape de mélange d'une composition d'enduit selon l'invention. [0031] La préparation d'une composition d'enduit selon l'invention et ses avantages sont illustrés dans les exemples ci-après. [0032] Exemple 1 : réalisation d'une première composition d'enduit [0033] Un premier mélange volumétrique est réalisé en mélangeant : [0034] un volume Vc de charge minérale ; un volume Vf de fibres naturelles végétales, où le ratio Vc/Vf est égal à 8 ; un volume Va de liant argileux, où le ratio (Vc+Vf)/Va est égal à 1,8 ; un volume Vz de zéolites naturelles, où le ratio Vc/Vz est égal à 2 ; et un volume Vt de terre de diatomée, où le ratio Vz/Vt est égal à 4. [0035] La charge minérale est du sable siliceux fin de granulométrie inférieure ou égale à 1 millimètre. [0036] Le liant argileux comprend du kaolin, et notamment du kaolin de Larnagc, et une argile appelée « terre de Commelle », dans une proportion volumétrique de 4 :1, c'est-à-dire quatre fois plus en volume de kaolin que d'argile « terre de Comelle ». [0037] Les zéolites naturelles comprennent des zéolites cl inoptilol itcs sous forme poudreuse ou broyée avec une granulométrie inférieure ou égale à 0,8 millimètre et des zéolites clinoptilolites sous forme poudreuse ou broyée avec une granulométrie inférieure ou égale à 0,2 millimètre, dans une proportion volumétrique 1 : 1. [0038] Les fibres naturelles sont composées de ouate de chanvre, pour ses propriétés de ré- gulateur thermique. [0039] Le premier mélange volumétrique contient en outre des additifs choisis parmi des huiles essentielles et des élixirs floraux. [0040] Enfin, ce premier mélange volumétrique est mis en forme pâteuse au moyen d'eau, et de préférence d'eau dynamisée, pour obtenir une première composition d'enduit prête à être appliquée (ou posée) sur un support à enduire. [0041] Exemple 2 : réalisation d'une deuxième composition d'enduit [0042] Un deuxième mélange volumétrique est réalisé en mélangeant : [0043] un volume Vc de charge minérale ; un volume Vf de fibres naturelles végétales, où le ratio Vc/Vf est égal à 3 ; un volume Va de liant argileux, où le ratio (Vc+Ve/Va est égal à 2 ; et un volume Vz de zéolites naturelles, où le ratio Vc/Vz est égal à 3. [0044] La charge minérale comprend du sable siliceux fin de granulométrie inférieure ou égale à 1 millimètre, et du sable siliceux ponce de granulométrie inférieure ou égale à 2 millimètres, dans une proportion volumétrique de 2 :1. [0045] Le liant argileux comprend du kaolin de Lamage. [0046] Les zéolites naturelles comprennent des zéolites clinoptilolites sous forme poudreuse ou broyée avec une granulométrie inférieure ou égale à 0,8 millimètre. [0047] Les fibres naturelles sont composées de particules de liège sous forme broyée, pour ses propriétés d'isolation phonique. [0048] Enfin, cc deuxième mélange volumétrique est mis en forme pâteuse au moyen d'eau, et de préférence d'eau dynamisée pour obtenir une deuxième composition d'enduit prête à être appliquée (ou posée) sur un support à enduire. [0049] Exemple 3 : réalisation d'une troisième composition d'enduit [0050] Un troisième mélange volumétrique est réalisé en mélangeant : [0051] un volume Vc de charge minérale ; un volume Vf de fibres naturelles végétales, où le ratio Vc/Vf est égal à 4 ; un volume Va de liant argileux, où le ratio (Vc+Vf)/Va est égal à 2,5 ; un volume Vz de zéolites naturelles, où le ratio Vc/Vz est égal à 1. [0052] La charge minérale comprend du sable siliceux fin de granulométrie inférieure ou égale à 1 millimètre. [0053] Le liant argileux comprend du kaolin de Larnage. [0054] Les zéolites naturelles comprennent des zéolites clinoptilolites sous forme poudreuse ou broyée avec une granulométrie inférieure ou égale à 0,8 millimètre. [0055] Les fibres naturelles sont composées de paille de lavande broyées finement, pour ses propriétés désodorisantes. [0056] Enfin, cc troisième mélange volumétrique est mis en forme pâteuse au moyen d'eau, et de préférence d'eau dynamisée, pour obtenir une troisième composition d'enduit prête à être appliquée (ou posée) sur un support à enduire. [0057] Exemple 4 : réalisation d'une quatrième composition d'enduit et d'une cinquième composition d'enduit pour une pose d'enduit en deux passes [0058] Dans ce quatrième exemple, l'enduit est posé en deux passes, avec : [0059] une première passe d'une quatrième composition d'enduit obtenue au moyen d'un quatrième mélange volumétrique ; et une seconde passe d'une cinquième composition d'enduit (posée par-dessus la quatrième composition d'enduit) obtenue au moyen d'un cinquième mélange volumétrique. [0060] Le quatrième mélange volumétrique est réalisé en mélangeant : [0061] - un volume Vc de charge minérale ; un volume Vf de fibres naturelles végétales, où le ratio Vc/Vf est égal à 4 ; un volume Va de liant argileux, où le ratio (Vc+VD/Va est égal à 2,5 ; et un volume Vz de zéolites naturelles, où le ratio Vc/Vz est égal à 4. [0062] La charge minérale comprend du sable siliceux fin de granulométrie inférieure ou égale à 1 millimètre. [0063] Le liant argileux comprend du kaolin de Larnage. [0064] Les zéolites naturelles comprennent des zéolites clinoptilolites sous forme poudreuse ou broyée avec une granulométrie inférieure ou égale à 0,8 millimètre. 6 [0065] Les fibres naturelles sont composées de fibres végétales, par exemple fibres de lin et/ ou pailles de lavande. [0066] Enfin, cc quatrième mélange volumétrique est mis en forme pâteuse au moyen d'eau, et de préférence d'eau dynamisée, pour obtenir la quatrième composition d'enduit prête à être appliquée (ou posée) en première passe sur un support à enduire. [0067] Le cinquième mélange volumétrique est réalisé en mélangeant : [0068] un volume Vc de charge minérale ; un volume Vf de fibres naturelles végétales, où le ratio Vc/Vf est égal à 2 ; un volume Va de liant argileux, où le ratio (Vc+Vf)/Va est égal à 1,5 ; et un volume Vz de zéolites naturelles, où le ratio Vc/Vz est égal à 1. [0069] La charge minérale comprend de la poudre de marbre de granulométrie inférieure ou égale à 0,5 millimètre. [0070] Le liant argileux comprend du kaolin de Larnage. [0071] Les zéolites naturelles comprennent des zéolites clinoptilolites sous forme poudreuse ou broyée avec une granulométrie inférieure ou égale à 0,2 millimètre. [0072] Les fibres naturelles végétales sont composées des mêmes fibres naturelles végétales que pour le quatrième mélange (mélange de la première passe), de préférence broyées plus finement. [0073] Enfin, cc cinquième mélange volumétrique est mis en forme pâteuse au moyen d'eau, et de préférence d'eau dynamisée, pour obtenir la cinquième composition d'enduit prête à être appliquée (ou posée) en seconde passe sur le support à enduire, par-dessus la quatrième composition d'enduit appliquée en première passe et encore fraîche. [0074] Ces exemples ont tous présenté des qualités d'application et de durcissement, avec des effets observés quant à des qualités de thermorégulation et de purification de l'air, et des qualités d'isolation thermiques et phoniques. Par ailleurs, il a été constaté, après application d'une couche d'enduit selon l'invention dans plusieurs espaces de travail, une réduction notable de la fatigue ressentie ainsi qu'une sensation de bien-être apportant un confort évident aux occupants. 7